КЕРАМИЧЕСКАЯ МАССА ДЛЯ ШТАМПОВКИ СТРОИТЕЛЬНЫХ ИЗДЕЛИЙ
CERAMIC MASS FOR STAMPING OF BUILDING PRODUCTS

Изобретение относится к составам керамических масс, которые могут быть использованы для изготовления кирпича, блоков методом штампования.
Известна керамическая масса для штамповки изделий, содержащая, мас. %: молотый мартеновский шлак 50-55; воду 8; деготь 5; керосин 6; огнеупорную глину - остальное [1].
Задача изобретения состоит в обеспечении морозостойкости изделий из керамической массы.
Технический результат достигается тем, что керамическая масса для штамповки строительных изделий, содержащая молотый мартеновский шлак, огнеупорную глину, воду, деготь, керосин, дополнительно включает каолин, торф и волластонит, при следующем соотношении компонентов, мас. %: молотый мартеновский шлак 24,0-26,0; огнеупорная глина 42-45; вода 8-12; деготь 1,5-2; керосин 3-4; каолин 5-7; торф 1,5-1; волластонит 8-10.
2
2
3
2
2
3
2
2
2
2
2
3
2
3
В составе керамической массы используют огнеупорные глины следующего состава, мас.%: SiO 42,0-80,0; АlO 13,0-35,0; TiO 0,3-1,6; FeO 1,2-11,0; CaO до 1,7; MgO 0,2-1,6; NaO 0,1-3,6; KO 0,1-4,4; п.п.п. 2,6-15,7; каолины, характеризующийся следующим химическим составом, мас.%: SiO 46,02-46,5; TiO 0,47-0,52; AlO 38,69-40,17; FeO 0,55-0,92; СаО 0,05-0,19; п.п.п. 13,34-13,97.
2
2
5
2
3
2
4
Мартеновский шлак содержит, мас. %: SiO до 25,0; PO не более 2,0; FeO + MnO не менее 20,0; CaO+MgO не менее 40,0; CaSO не более 4.
В таблице приведены составы керамической массы для штамповки строительных изделий.
Мартеновский шлак, огнеупорную глину, каолин, торф, волластонит предварительно (по отдельности) размалывают и просеивают через сетку №0,63. Компоненты дозируют в требуемых количествах, смешивают и готовят керамическую массу. Из керамической массы на металлических матрицах штампуют изделия требуемой формы, которые обжигают при температуре 1150-1200°C.
Источники информации
1. SU 35137, C04B 35/66, 1934.